(57)【要約】  本発明は、＜１μm、特に２０nm〜４００nmの平均厚さを有する板状ガラス基材、及び（ａ）高い屈折率を有する誘電体、特に金属酸化物、又は（ａ）金属層、特に薄い半透明な金属層を含む顔料、その製造方法ならびに塗料、インクジェット印刷における、織物を浸染するための、コーティング（塗料）、印刷インク、プラスチック、化粧品、セラミックス及びガラスのための釉薬を着色するためのその使用に関する。【特許請求の範囲】
【請求項１】
＜１μm、特に２０nm〜４００nmの平均厚さを有する板状ガラス基材、及び
（ａ）高い屈折率を有する誘電体、特に金属酸化物、又は
（ａ）金属層、特に薄い半透明な金属層
を含む顔料。
【請求項２】
ガラス基材がＥＣＲガラスからなる、請求項１記載の顔料。
【請求項３】
（ｂ）低い屈折率の金属酸化物をさらに含み、屈折率の差が少なくとも０．１である、請求項１又は２記載の顔料。
【請求項４】
高い屈折率の金属酸化物が、ＴｉＯ2、ＺｒＯ2、Ｆｅ2Ｏ3、Ｆｅ3Ｏ4、Ｃｒ2Ｏ3、ＺｎＯ又はこれらの酸化物の混合物又はチタン酸鉄、酸化鉄水和物、亜酸化チタン又はこれらの化合物の混合物及び／又は混合相である、請求項３記載の顔料。
【請求項５】
低い屈折率の金属酸化物が、ＳｉＯ2、Ａｌ2Ｏ3、ＡｌＯＯＨ、Ｂ2Ｏ3又はそれらの混合物であり、アルカリ又はアルカリ土類金属酸化物がさらなる成分として含まれることができる、請求項１〜４のいずれか１項記載の顔料。
【請求項６】
ガラスコアが、２０〜２２０nm、特に５０〜２２０nmの平均厚さを有する、請求項１〜５いずれか１項記載の顔料。
【請求項７】
Ａｌ2Ｏ3／ＴｉＯ2もしくはＭｇＯ／ＴｉＯ2の混合層又は誘電層／金属層／誘電層を含む、請求項１、２又は６記載の顔料。
【請求項８】
ガラスフレークが、高い屈折率の金属酸化物、特にＴｉＯ2の均質なコーティング及び大きな厚さ分布（ガラスフレークの大きなガウス厚さ分布）を有する、請求項１又は２記載の顔料。
【請求項９】
ガラスフレークを、一つ以上の金属酸化物により、対応する水溶性金属化合物の加水分解による湿式法でコートし、そのようにして得られた顔料を分離し、乾燥し、場合によってはか焼することによる、あるいは
ガラスフレークを、金属化合物の存在で水性及び／又は有機溶媒含有媒体中に懸濁させ、還元剤の添加によって金属化合物をガラスフレークに付着させることによる、請求項１記載の干渉顔料を製造する方法。
【請求項１０】
塗料、インクジェット印刷における、織物を浸染するための、コーティング、印刷インク、プラスチック、化粧品、セラミックス及びガラスのための釉薬を着色するための、請求項１〜８のいずれか１項記載の顔料の使用。
【請求項１１】
請求項１〜８のいずれか１項記載の顔料で着色された塗料、印刷インク、プラスチック、化粧品、セラミックス及びガラス。
【発明の詳細な説明】
【技術分野】
【０００１】
本発明は、高い屈折率を有する金属酸化物又は（薄い半透明の）金属層を含む、ガラスのコアを有する（干渉）顔料、（干渉）顔料を製造する方法ならびに塗料、インクジェット印刷における、織物を浸染するための、コーティング、印刷インク、プラスチック、化粧品、セラミックス及びガラスのための釉薬を着色するためのその使用に関する。
【０００２】
透明な担体材料、たとえばＳｉＯ2又はガラスからなるコアを有する干渉顔料が公知である。たとえば、Gerhard Pfaff and Peter Reynders, Chem. Rev. 99 (1999) 1963-1981を参照すること。
【０００３】
ＷＯ９８／５３０１１は、高い屈折率の金属酸化物層と低い屈折率の金属酸化物層とで交互にコートされた（それらの屈折率の差は０．１である）透明な担体材料からなるマルチコートされた干渉顔料を開示している。金属酸化物層は、湿式法で、対応する水溶性金属化合物の加水分解により、そのようにして得られた顔料を分離し、乾燥し、場合によってはか焼することによって得られる。
【０００４】
ＳｉＯ2フレークは、たとえば、ＷＯ９３／０８２３７に記載されている、ナトリウム水ガラス溶液を薄膜としてエンドレスバンドに被着させ、固化させ、乾燥させる方法によって製造される。ＷＯ９３／０８２３７はまた、高い屈折率を有する金属酸化物又は薄い半透明金属層によるＳｉＯ2フレークのコーティングを記載している。
【０００５】
ＷＯ０１／５７２８７は、物理蒸着による基材、たとえば酸化ケイ素の製造及び得られたフレークの、たとえばＴｉＯ2による湿式化学コーティングを含む方法を記載している。
【０００６】
ＥＰ−Ａ−８０３５４９は、（ａ）本質的に透明な材料又は金属反射材料からなるコア、及び（ｂ）本質的に一つ以上のシリコーン酸化物（ケイ素に対する酸素のモル比は０．２５〜０．９５である）からなる少なくとも一つのコーティングを含む有色顔料を開示している。
【０００７】
ＵＳ−Ｂ−３，３３１，６９９は、はじめに、酸性溶液に不溶性である成核物質をガラスフレークに付着させ、そこから半透明な金属酸化物層を析出させるならば、高い屈折率を有する金属酸化物、たとえば二酸化チタンの粒子の半透明な層でガラスフレークをコートすることができることを開示している。
【０００８】
ＷＯ９７／４６６２４は、酸化鉄又はルチル型二酸化チタンを含む第一のコーティングをその上に有するＣガラスのフレークを含む真珠光沢顔料に関する。
【０００９】
ＷＯ０２／０９０４４８は、厚さ＜１．０μmのガラスフレークに基づく効果顔料に関する。ガラスフレークは、高い及び／又は低い屈折率の一つ以上の層でコートされており、＞８００℃の軟化点を特徴とする。
【００１０】
本発明の目的は、高い色濃度及び／又は色純度を有する干渉顔料を提供することである。
【００１１】
前記目的は、＜１μm、特に２０nm〜４００nmの平均厚さを有する板状ガラス基材、及び
（ａ）高い屈折率を有する誘電体、特に金属酸化物、又は
（ａ）金属層、特に薄い半透明な金属層
を含む顔料によって解決された。
【００１２】
顔料粒子は一般に、２μm〜５mmの長さ、２μm〜２mmの幅及び＜４μmの平均厚さならびに少なくとも５：１の長さ対厚さの比を有し、実質的に平行な二つの面を有し、それら二面の間の距離がコアの最短軸であるガラスのコアを含む。ガラスコアは、高い屈折率を有する誘電体、特に金属酸化物又は金属層、特に薄い半透明な金属層でコートされている。前記層がさらなる層でコートされていることもできる。
【００１３】
本発明にしたがって、「アルミニウム」は、アルミニウム及びアルミニウム合金を含む。アルミニウム合金は、たとえば、G. WassermannのUllmanns Enzyklopadie der Industriellen Chemie, 4. Auflage, Verlag Chemie, Weinheim, Band 7, S. 281 to 292に記載されている。特に適当なものは、ＷＯ００／１２６３４の１０〜１２頁に記載されている、アルミニウムの他にケイ素、マグネシウム、マンガン、銅、亜鉛、ニッケル、バナジウム、鉛、アンチモン、スズ、カドミウム、ビスマス、チタン、クロム及び／又は鉄を２０重量％未満、好ましくは１０重量％未満の量で含む腐食安定性アルミニウム合金である。
【００１４】
（半透明な）金属層に適した金属は、たとえば、Ｃｒ、Ｔｉ、Ｍｏ、Ｗ、Ａｌ、Ｃｕ、Ａｇ、Ａｕ又はＮｉである。半透明な金属層は、通常は５〜２５nm、特に５〜１５nmの厚さを有する。
【００１５】
金属層は、湿式化学コーティング又は化学蒸着、たとえば金属カルボニル類の気相蒸着によって得ることができる。基材を、金属化合物の存在で水性及び／又は有機溶媒含有媒体中に懸濁させ、還元剤の添加によって基材に付着させる。金属化合物は、たとえば硝酸銀又はニッケルアセチルアセトネートである（ＷＯ０３／３７９９３）。
【００１６】
ＵＳ−Ｂ−３，５３６，５２０によると、塩化ニッケルを金属化合物として使用し、次亜リン酸塩を還元剤として使用することができる。ＥＰ−Ａ−３５３５４４によると、湿式化学コーティングのための還元剤として以下の化合物を使用することができる。アルデヒド類（ホルムアルデヒド、アセトアルデヒド、ベンズアルデヒド）、ケトン類（アセトン）、カルボン酸及びその塩（酒石酸、アスコルビン酸）、レダクトン類（イソアスコルビン酸、トリオースレダクトン、レダクチン酸）及び還元糖（グルコース）。しかし、還元性アルコール（アリルアルコール）、ポリオール類及びポリフェノール類、亜硫酸塩、亜硫酸水素塩、亜ジチオン酸塩、次亜リン酸塩、ヒドラジン、ホウ素窒素化合物、金属水素化物ならびにアルミニウム及びホウ素の錯体水素化物を使用することも可能である。さらに、金属層の付着は、ＣＶＤ法を用いて実施することができる。このタイプの方法は公知である。好ましくは、この目的には流動床反応器が用いられる。ＥＰ−Ａ−０７４１１７０は、不活性ガスの流れの中で炭化水素を使用するアルキルアルミニウム化合物の還元によるアルミニウム層の付着を記載している。金属層はさらに、ＥＰ−Ａ−０４５８５１に記載されているように、加熱可能な流動床反応器中での対応する金属カルボニル類の気相分解によって付着させることもできる。この方法に関するさらなる詳細はＷＯ９３／１２１８２に与えられている。金属層を基材に被着させるこの場合に使用することができる薄い金属層の付着のためのさらなる方法は、高真空中の金属の蒸着のための公知の方法である。これは、Vakuum-Beschichtung（真空コーティング）Volumes 1-5; Editors Frey, Kienel and Lobl, VDI-Verlag, 1995で詳細に記載されている。スパッタリング法では、ガス放出（プラズマ）を、支持体と、プレートの形態にあるコーティング材料（ターゲット）との間で発火させる。プラズマからの高エネルギーイオン、たとえばアルゴンイオンをコーティング材料に衝突させ、それによってコーティング材料を除去し、噴霧化する。噴霧化したコーティング材料の原子又は分子は支持体上に析出し、所望の薄層を形成する。スパッタリング法は、Vakuum-Beschichtung（真空コーティング）Volumes 1-5; Editors Frey, Kienel and Lobl, VDI-Verlag, 1995に記載されている。屋外用途、特に自動車塗料の用途では、顔料は、バインダ系への最適な適合を同時に生じさせるさらなる耐候安定化保護層、いわゆるポストコーティングを設けることができる。このタイプのポストコーティングは、たとえば、ＥＰ−Ａ−０２６８９１８及びＥＰ−Ａ−６３２１０９に記載されている。
【００１７】
金属質な外観を有する顔料が望まれるならば、金属層の厚さは＞２５nm〜１００nm、好ましくは３０〜５０nmである。有色金属効果を有する顔料が望まれるならば、有色又は無色の金属酸化物、金属窒化物、金属硫化物及び／又は金属のさらなる層を付着させることができる。これらの層は透明又は半透明である。高い屈折率の層と低い屈折率の層とが交互にある、又は一つの層が存在し、その層の中で屈折率が徐々に変化することが好ましい。バインダ系への最適な適合を同時に生じさせるさらなるコーティングによって耐候性を高めることが可能である（ＥＰ−Ａ−０２６８９１８及びＥＰ−Ａ−０６３２１０９）。
【００１８】
金属及び／又は金属酸化物コートされたガラスフレークは、ＵＳ６０／６８９１９６（ＰＣＴ／ＥＰ２００６／０６２７５８）に記載されているような、プラズマトーチで処理されたものであることができる。処理は、たとえば、均一な結晶性及び／又はコーティング高密度化を促進する。特定の粒子の急速な融解及び固化は、金属及び／又は金属酸化物コーティングに関する高められた性質、たとえばバリヤ性、結合性及び結晶面形成を提供することができる。反応ゾーン中の短い滞留時間が速やかな処理を可能にする。さらには、処理条件は、粒子の表面及び表面近くを選択的に融解、再固化及び結晶化させるように調節することができる。そのうえ、最小限の欠陥しかない均一な表面を生じさせる表面レベリングを達成することができる。とりわけ、これは、粒子の凝集を避けるのに役立つことができる。
【００１９】
方法は、
（Ａ）コートされたガラスフレークを用意すること、
（Ｂ）前記コートされたガラスフレークを、プラズマトーチへの輸送のためのガス流の中に連行すること、
（Ｃ）前記ガス流中にプラズマを発生させてコートされたガラスフレークの外面を加熱すること、
（Ｄ）前記コートされたガラスフレークを冷ますこと、及び
（Ｅ）前記コートされたガラスフレークを収集すること
を含む。
【００２０】
プラズマトーチは、好ましくは、誘導プラズマトーチである。本発明の方法における使用に好ましい誘導プラズマトーチは、カナダケベック州SherbrookeのTekna Plasma Systems社から市販されている。ＵＳ−Ａ−５，２００，５９５を、プラズマ誘導トーチの構成及び動作に関するその教示に関し、引用例として本明細書に取り込む。
【００２１】
本発明の一つの好ましい実施態様では、ガラス基材上に、
（ａ）誘電層、
（ｂ）金属層、及び
（ｃ）誘電層
を含む。このような顔料は、高い赤外線反射率及び高い可視光線透過率を有する。
【００２２】
好ましくは、金属銀が、赤外線に対する高い反射率及び太陽放射線に対する高い透過率を提供してその反射損失を最小限にするため、金属層として使用される。高純度金属銀膜が好ましいが、赤外線反射率を有意に下げる、又は可視光線吸収率を有意に上げることがないならば、特定の不純物及び／又は合金化金属を許容することもできる。金属銀層の厚さは３〜２０nmの範囲内である。
【００２３】
層（ｃ）に適した材料は、使用される厚さで太陽放射線及び赤外線に対して透過性である材料である。さらには、これらの材料は、銀層による可視光線の反射を最小限にするための反射防止コーティングとして働き、好ましくは、高い屈折率を有する。層（ｃ）に適したいくつかの材料としては、二酸化チタン、二酸化ケイ素、一酸化ケイ素、酸化ビスマス、酸化スズ、酸化インジウム、酸化クロム、硫化亜鉛及びフッ化マグネシウムがあるが、これらに限定されない。二酸化チタンが、その高い屈折率のせいで、また、銀との相互拡散が最小限であることが見出されているため、好ましい材料である。
【００２４】
層（ａ）に適した材料は、層（ａ）と協同して銀層による可視光線反射損失を最小限にする透明な材料である。層（ｃ）に適した透明な材料は層（ａ）にも適し、同じく二酸化チタンがこの層に好ましい材料である。層（ａ）は、層（ｃ）と同じ材料から形成することもできるし、異なる材料から形成することもでき、後者の場合、おそらくは厚さが異なるであろう。
【００２５】
層（ｃ）及び層（ａ）の厚さは、太陽放射線透過率及び赤外線反射率を最大限にするように選択される。約１５〜約５０nmの厚さが層（ｃ）に適していることが見出された。そして、層（ａ）の厚さは、多数の考慮事項、たとえば最適な太陽放射線透過を達成することを望むのかどうか、熱反射率に対する透過率の最適な比率又はそのような最適化値の間の何らかの組み合わせに基づいて選択される。
【００２６】
大部分の場合、望まれる光学的性質は、約１５nm〜約５０nmの層厚さを選択することによって達成することができる。
【００２７】
本発明の一つの好ましい実施態様では、干渉顔料は、本明細書では約１．６５を超える屈折率と定義される「高い」屈折率を有する材料及び、場合によっては、本明細書では約１．６５以下の屈折率と定義される「低い」屈折率を有する材料を含む。使用することができる種々の（誘電）材料としては、無機材料、たとえば金属酸化物、金属亜酸化物、金属フッ化物、金属オキシハロゲン化物、金属硫化物、金属カルコゲニド、金属窒化物、金属オキシ窒化物、金属炭化物、それらの組み合わせなど及び有機誘電体がある。これらの材料は入手しやすく、物理もしくは化学蒸着法又は湿式化学コーティング法によって容易に被着される。
【００２８】
場合によっては、ＳｉＯ2層をガラス基材と「高い」屈折率を有する材料との間に配設することもできる。ＳｉＯ2層をガラス基材に被着させることにより、ガラス面は、化学的改変、たとえばガラス成分の膨潤及び浸出に対して保護される。ＳｉＯ2層の厚さは、５〜２００nm、特に２０〜１５０nmの範囲である。ＳｉＯ2層は、好ましくは、有機シラン化合物、たとえばテトラエトキシシラン（ＴＥＯＳ）を使用して調製される。ＳｉＯ2層は、Ａｌ2Ｏ3、Ｆｅ2Ｏ3又はＺｒＯ2薄い層（厚さ１〜２０nm）によって置き換えることもできる。
【００２９】
さらに、ＳｉＯ2コート又はＴｉＯ2コートされたガラスフレークは、ＥＰ−Ａ−０９８２３７６に記載されているように、窒素ドープされた炭素層でコートされてもよい。ＥＰ−Ａ−０９８２３７６に記載された方法は、以下の工程
（ａ）ＳｉＯ2又はＴｉＯ2コートされたガラスフレークを液に懸濁させる工程、
（ｂ）場合によっては、表面改質剤及び／又は重合触媒を加える工程、
（ｃ）工程（ｂ）の前又は後で、窒素及び炭素原子を含む一つ以上のポリマー又はそのようなポリマーを形成することができる一つ以上のモノマーを加える工程、
（ｄ）フレークの表面にポリマーコーティングを形成する工程、
（ｅ）コートされたフレークを単離する工程、及び
（ｆ）コートされたフレークを、ガス雰囲気中、１００〜６００℃の温度に加熱する工程
を含む。
【００３０】
ポリマーは、ポリピロール、ポリアミド、ポリアニリン、ポリウレタン、ニトリルゴム又はメラミン−ホルムアルデヒド樹脂、好ましくはポリアクリロニトリルであることができ、モノマーは、ピロール誘導体、アクリロニトリル、メタクリロニトリル、クロトニトリル、アクリルアミド、メタクリルアミド又はクロトアミド、好ましくはアクリロニトリル、メタクリロニトリル又はクロトニトリル、もっとも好ましくはアクリロニトリルである。
【００３１】
好ましくは、工程（ｆ）で、フレークを、まず、酸素含有雰囲気中で１００℃〜３００℃に加熱し、次いで、不活性ガス雰囲気中で２００〜６００℃に加熱する。
【００３２】
したがって、本発明はまた、酸化ケイ素又は酸化チタンコートされたガラスフレークの全面に、炭素５０〜９５重量％、窒素５〜２５重量％ならびに元素としての水素、酸素及び／又は硫黄０〜２５重量％からなる層（重量％データは層（ＰＡＮ）の全重量に関する）を含む本発明のガラスフレークに基づく顔料に関する。
【００３３】
窒素ドープされた炭素層の厚さは、一般に１０〜１５０nm、好ましくは３０〜７０nmである。前記実施態様では、好ましい顔料は、以下の層構造：ガラス基材／ＴｉＯ2／ＰＡＮ、ガラス基材／ＴｉＯ2／ＰＡＮ／ＴｉＯ2、ガラス基材／ＴｉＯ2／ＰＡＮ／ＳｉＯ2／ＰＡＮを有する。
【００３４】
特に好ましい実施態様では、ガラス基材に基づく干渉顔料は、ガラス基材の全面に被着される「高い」屈折率、すなわち約１．６５を超える、好ましくは約２．０を超える、もっとも好ましくは約２．２を超える屈折率を有する誘電体のさらなる層を含む。このような誘電体の例は、硫化亜鉛（ＺｎＳ）、酸化亜鉛（ＺｎＯ）、酸化ジルコニウム（ＺｒＯ2）、二酸化チタン（ＴｉＯ2）、炭素、酸化インジウム（Ｉｎ2Ｏ3）、酸化インジウムスズ（ＩＴＯ）、五酸化タンタル（Ｔａ2Ｏ5）、酸化クロム（Ｃｒ2Ｏ3）、酸化セリウム（ＣｅＯ2）、酸化イットリウム（Ｙ2Ｏ3）、酸化ユーロピウム（Ｅｕ2Ｏ3）、酸化鉄、たとえば酸化鉄（II）／（III）（Ｆｅ3Ｏ4）及び酸化鉄（III）（Ｆｅ2Ｏ3）、窒化ハフニウム（ＨｆＮ）、炭化ハフニウム（ＨｆＣ）、酸化ハフニウム（ＨｆＯ2）、酸化ランタン（Ｌａ2Ｏ3）、酸化マグネシウム（ＭｇＯ）、酸化ネオジム（Ｎｄ2Ｏ3）、酸化プラセオジム（Ｐｒ6Ｏ11）、酸化サマリウム（Ｓｍ2Ｏ3）、三酸化アンチモン（Ｓｂ2Ｏ3）、一酸化ケイ素（ＳｉＯ）、三酸化セレン（Ｓｅ2Ｏ3）、酸化スズ（ＳｎＯ2）、三酸化タングステン（ＷＯ3）又はそれらの組み合わせである。誘電体は、好ましくは金属酸化物である。金属酸化物は、吸収性を有してもよいし有しなくてもよい、単独の酸化物又は酸化物の混合物、たとえばＴｉＯ2、ＺｒＯ2、Ｆｅ2Ｏ3、Ｆｅ3Ｏ4、Ｃｒ2Ｏ3又はＺｎＯであることが可能であり、ＴｉＯ2が特に好ましい。
【００３５】
ＴｉＯ2層の上に低い屈折率の金属酸化物、たとえばＳｉＯ2、Ａｌ2Ｏ3、ＡｌＯＯＨ、Ｂ2Ｏ3又はそれらの混合物、好ましくはＳｉＯ2を被着させ、場合によってはさらにＴｉＯ2層を後者の層の上に被着させることにより、より色が濃く、より透明である顔料を得ることが可能である（ＥＰ−Ａ−８９２８３２、ＥＰ−Ａ−７５３５４５、ＷＯ９３／０８２３７、ＷＯ９８／５３０１１、ＷＯ９８１２２６６、ＷＯ９８３８２５４、ＷＯ９９／２０６９５、ＷＯ００／４２１１１及びＥＰ−Ａ−１２１３３３０）。使用することができる適当な低屈折率誘電体の非限定的な例は、二酸化ケイ素（ＳｉＯ2）、酸化アルミニウム（Ａｌ2Ｏ3）及び金属フッ化物、たとえばフッ化マグネシウム（ＭｇＦ2）、フッ化アルミニウム（ＡｌＦ3）、フッ化セリウム（ＣｅＦ3）、フッ化ランタン（ＬａＦ3）、フッ化ナトリウムアルミニウム（たとえばＮａ3ＡｌＦ6又はＮａ5Ａｌ3Ｆ14）、フッ化ネオジム（ＮｄＦ3）、フッ化サマリウム（ＳｍＦ3）、フッ化バリウム（ＢａＦ2）、フッ化カルシウム（ＣａＦ2）、フッ化リチウム（ＬｉＦ）、それらの組み合わせ又は約１．６５以下の屈折率を有する他の低屈折率材料を含む。たとえば、ジエン類又はアルケン類、たとえばアクリレート（たとえばメタクリレート）、ペルフルオロアルケン類のポリマー、ポリテトラフルオロエチレン（ＴＥＦＬＯＮ）、フッ素化エチレンプロピレン（ＦＥＰ）のポリマー、パリレン、ｐ−キシレン、それらの組み合わせなどをはじめとする有機モノマー及びポリマーを低屈折率材料として使用することができる。さらには、前記材料は、開示内容を引用例として本明細書に取り込むＵＳ−Ｂ−５，８７７，８９５号に記載されている方法によって付着させてもよい、蒸発させ、凝縮させ、架橋させた透明なアクリレート層を含む。
【００３６】
したがって、好ましい干渉顔料は、（ａ）高屈折率の金属酸化物だけでなく、さらには（ｂ）低屈折率の金属酸化物をも含み、屈折率の差が少なくとも０．１である。
【００３７】
湿式化学法によって表記順序でコートされたガラス基材に基づく顔料が特に好ましい。
ＴｉＯ2、（ＳｎＯ2）ＴｉＯ2（基材：ガラス、層：（ＳｎＯ2）ＴｉＯ2、好ましくはルチル型）、Ｆｅ2Ｏ3、Ｆｅ3Ｏ4、ＴｉＦｅ2Ｏ5、Ｃｒ2Ｏ3、ＺｒＯ2、Ｓｎ（Ｓｂ）Ｏ2、ＢｉＯＣｌ、Ａｌ2Ｏ3、Ｃｅ2Ｓ3、ＭｏＳ2、Ｆｅ2Ｏ3・ＴｉＯ2（基材：ガラス、Ｆｅ2Ｏ3とＴｉＯ2との混合層）、ＴｉＯ2／Ｆｅ2Ｏ3（基材：ガラス、第一の層：ＴｉＯ2、第二の層：Ｆｅ2Ｏ3）、ＴｉＯ2／ベルリンブルー、ＴｉＯ2／Ｃｒ2Ｏ3又はＴｉＯ2／ＦｅＴｉＯ3。一般に、層厚さは１〜１０００nm、好ましくは１〜３００nmの範囲である。
【００３８】
もう一つの特に好ましい実施態様では、本発明は、高屈折率の層と低屈折率の層とを交互に少なくとも三つ含む、たとえばＴｉＯ2／ＳｉＯ2／ＴｉＯ2、（ＳｎＯ2）ＴｉＯ2／ＳｉＯ2／ＴｉＯ2、ＴｉＯ2／ＳｉＯ2／ＴｉＯ2／ＳｉＯ2／ＴｉＯ2、Ｆｅ2Ｏ3／ＳｉＯ2／ＴｉＯ2又はＴｉＯ2／ＳｉＯ2／Ｆｅ2Ｏ3を含む干渉顔料に関する。
【００３９】
好ましくは、層構造は以下のとおりである。
（ａ）＞１．６５の屈折率を有するコーティング、
（ｂ）≦１．６５の屈折率を有するコーティング、
（ｃ）＞１．６５の屈折率を有するコーティング、及び
（ｄ）場合によっては、外側保護層。
【００４０】
基材上の高屈折率及び低屈折率の個々の層の厚さが顔料の光学的性質にきわめて重要である。個々の層、特に金属酸化物層の厚さは、使用分野に依存し、一般に１０〜１０００nm、好ましくは１５〜８００nm、特に２０〜６００nmである。
【００４１】
層（Ａ）の厚さは１０〜５５０nm、好ましくは１５〜４００nm、特に２０〜３５０nmである。層（Ｂ）の厚さは１０〜１０００nm、好ましくは２０〜８００nm、特に３０〜６００nmである。層（Ｃ）の厚さは１０〜５５０nm、好ましくは１５〜４００nm、特に２０〜３５０nmである。
【００４２】
層（Ａ）に特に適した材料は、金属酸化物、金属硫化物又は金属酸化物混合物、たとえばＴｉＯ2、Ｆｅ2Ｏ3、ＴｉＦｅ2Ｏ5、Ｆｅ3Ｏ4、ＢｉＯＣｌ、ＣｏＯ、Ｃｏ3Ｏ4、Ｃｒ2Ｏ3、ＶＯ2、Ｖ2Ｏ3、Ｓｎ（Ｓｂ）Ｏ2、ＳｎＯ2、ＺｒＯ2、チタン酸鉄、酸化鉄水和物、亜酸化チタン（２〜＜４の酸化状態を有する還元チタン種）、バナジン酸ビスマス、アルミン酸コバルト及びこれらの化合物の、互い又は他の金属酸化物との混合物又は混合相である。金属硫化物コーティングは、好ましくは、スズ、銀、ランタン、希土類金属、好ましくはセリウム、クロム、モリブデン、タングステン、鉄、コバルト及び／又はニッケルから選択される。
【００４３】
層（Ｂ）に特に適した材料は、金属酸化物又は対応する酸化水和物、たとえばＳｉＯ2、ＭｇＦ2、Ａｌ2Ｏ3、ＡｌＯＯＨ、Ｂ2Ｏ3又はそれらの混合物、好ましくはＳｉＯ2である。
【００４４】
層（Ｃ）に特に適した材料は、無色又は有色の金属酸化物、たとえばＴｉＯ2、Ｆｅ2Ｏ3、ＴｉＦｅ2Ｏ5、Ｆｅ3Ｏ4、ＢｉＯＣｌ、ＣｏＯ、Ｃｏ3Ｏ4、Ｃｒ2Ｏ3、ＶＯ2、Ｖ2Ｏ3、Ｓｎ（Ｓｂ）Ｏ2、ＳｎＯ2、ＺｒＯ2、チタン酸鉄、酸化鉄水和物、亜酸化チタン（２〜＜４の酸化状態を有する還元チタン種）、バナジン酸ビスマス、アルミン酸コバルト及びこれらの化合物の、互い又は他の金属酸化物との混合物又は混合相である。ＴｉＯ2層は、さらに、着色剤を選択的に吸収し、金属カチオンを選択的に吸収する吸収材料、たとえば炭素を含有することができ、吸収材料でコートされることもでき、部分的に還元されることもできる。
【００４５】
吸収性又非吸収性の中間層が層（Ａ）、（Ｂ）、（Ｃ）及び（Ｄ）の間に存在することができる。中間層の厚さは１〜５０nm、好ましくは１〜４０nm、特に１〜３０nmである。そのような中間層は、たとえば、ＳｎＯ2からなることができる。少量のＳｎＯ2を加えることにより、ルチル構造を形成させることも可能である（たとえば、ＷＯ９３／０８２３７を参照）。
【００４６】
この実施態様では、好ましい干渉顔料は以下の層構造を有する。
【００４７】
【表１】
2008546880.tif 000002
【００４８】
本発明の顔料は、薄いガラスフレークの正確に確定された厚さ及び平滑な表面を特徴とする（平均厚さは、５０〜４００nm±４０％、好ましくは約２２０nm未満であるべきであり、平均厚さから±１０％の偏差が好ましい）。
【００４９】
金属酸化物層は、ＣＶＤ（化学蒸着）によって被着させることもできるし、湿式化学コーティングによって被着させることもできる。金属酸化物層は、水蒸気の存在（比較的低分子量の金属酸化物、たとえば磁鉄鉱）又は酸素及び場合によっては水蒸気の存在（たとえば酸化ニッケル及び酸化コバルト）における金属カルボニル類の分解によって得ることができる。金属酸化物層は、特に、金属カルボニル類（たとえば鉄ペンタカルボニル、クロムヘキサカルボニル、ＥＰ−Ａ−４５８５１）の酸化気相分解によって、金属アルコラート（たとえばチタン及びジルコニウムテトラ−ｎ−及び−イソ−プロパノラート、ＤＥ−Ａ−４１４０９００）もしくは金属ハロゲン化物（たとえば四塩化チタン、ＥＰ−Ａ−３３８４２８）の加水分解的気相分解によって、オルガニルスズ化合物（特にアルキルスズ化合物、たとえばテトラブチルスズ及びテトラメチルスズ、ＤＥ−Ａ−４４０３６７８）の酸化分解によって、又はＥＰ−Ａ−６６８３２９に記載されているオルガニルケイ素化合物（特にジ−tert−ブトキシアセトキシシラン）の気相加水分解によって被着され、コーティング作業は、流動床反応器で実施することが可能である（ＥＰ−Ａ−０４５８５１及びＥＰ−Ａ−１０６２３５）。Ａｌ2Ｏ3層（Ｂ）は、他の方法では不活性ガス下で実施される（ＤＥ−Ａ−１９５１６１８１）、アルミニウムコートされた顔料の冷却の間の制御された酸化によって好都合に得ることができる。
【００５０】
ホスフェート、クロメート及び／又はバナデート含有ならびにホスフェート及びＳｉＯ2含有金属酸化物層は、ＤＥ−Ａ−４２３６３３２及びＥＰ−Ａ−６７８５６１に記載されている不動態化法にしたがって、金属の酸化ハロゲン化物（たとえばＣｒＯ2Ｃｌ2、ＶＯＣｌ3）、特にリンオキシハロゲン化物（たとえばＰＯＣｌ3）、リン酸及び亜リン酸エステル（たとえば亜リン酸ジ−及びトリ−メチルならびにジ−及びトリ−エチル）ならびにアミノ基含有オルガニルケイ素化合物（たとえば３−アミノプロピル−トリエトキシ−及び−トリメトキシ−シラン）の加水分解又は酸化気相分解によって被着させることができる。
【００５１】
金属ジルコニウム、チタン、鉄及び亜鉛の酸化物、これらの金属の酸化水和物、チタン酸鉄、亜酸化チタン又はこれらの混合物の層は、好ましくは、湿式化学法による析出によって被着され、場合によっては、その金属酸化物を還元することが可能である。湿式化学コーティングの場合、真珠光沢顔料の製造のために開発された湿式化学コーティング法を使用してもよい。これらは、たとえば、ＤＥ−Ａ−１４６７４６８、ＤＥ−Ａ−１９５９９８８、ＤＥ−Ａ−２００９５６６、ＤＥ−Ａ−２２１４５４５、ＤＥ−Ａ−２２１５１９１、ＤＥ−Ａ−２２４４２９８、ＤＥ−Ａ−２３１３３３１、ＤＥ−Ａ−２５２２５７２、ＤＥ−Ａ−３１３７８０８、ＤＥ−Ａ−３１３７８０９、ＤＥ−Ａ−３１５１３４３、ＤＥ−Ａ−３１５１３５４、ＤＥ−Ａ−３１５１３５５、ＤＥ−Ａ−３２１１６０２及びＤＥ−Ａ−３２３５０１７、ＤＥ１９５９９８８、ＷＯ９３／０８２３７、ＷＯ９８／５３００１及びＷＯ０３／６５５８に記載されている。
【００５２】
高屈折率の金属酸化物は、好ましくはＴｉＯ2及び／又は酸化鉄であり、低屈折率の金属酸化物は、好ましくはＳｉＯ2である。ＴｉＯ2の層はルチル又はアナターゼ型にあることができ、ルチル型が好ましい。ＴｉＯ2層はまた、ＥＰ−Ａ−７３５，１１４、ＤＥ−Ａ−３４３３６５７、ＤＥ−Ａ−４１２５１３４、ＥＰ−Ａ−３３２０７１、ＥＰ−Ａ−７０７，０５０又はＷＯ９３／１９１３１に記載されているようにして、公知の手段、たとえばアンモニア、水素、炭化水素蒸気もしくはそれらの混合物又は金属粉末によって還元することができる。
【００５３】
コーティングのためには、基材粒子を水に懸濁させ、一つ以上の加水分解性金属塩を、副次的な析出を発生させることなく金属酸化物又は金属酸化水和物が粒子上に直接析出するように選択される、加水分解に適したｐＨで加える。ｐＨは通常、同時に塩基を計量供給することによって一定に維持される。そして、顔料を分別し、洗浄し、乾燥させ、場合によってはか焼するが、当該コーティングに対してか焼温度を最適化することが可能である。望むならば、個々のコーティングを被着させたのち、顔料を分別し、乾燥させ、場合によってはか焼し、その後、さらなる層を析出させるために再懸濁させることもできる。
【００５４】
金属酸化物層はまた、たとえば、ＤＥ−Ａ−１９５０１３０７に記載されている方法と同様にして、場合によっては有機溶媒及び塩基性触媒の存在で、ゾルゲル法による一つ以上の金属酸エステルの制御された加水分解によって金属酸化物層を製造することによって得ることができる。適当な塩基性触媒は、たとえば、アミン類、たとえばトリエチルアミン、エチレンジアミン、トリブチルアミン、ジメチルエタノールアミン及びメトキシプロピルアミンである。有機溶媒は、水混和性有機溶媒、たとえばＣ1-4アルコール、特にイソプロパノールである。
【００５５】
適当な金属酸エステルは、バナジウム、チタン、ジルコニウム、ケイ素、アルミニウム及びホウ素のアルキル及びアリールアルコラート類、カルボキシレート類ならびにカルボキシル基又はアルキル基又はアリール基で置換されたアルキルアルコラート類又はカルボキシレート類から選択される。アルミン酸トリイソプロピル、チタン酸テトライソプロピル、ジルコン酸テトライソプロピル、オルトケイ酸テトラエチル及びホウ酸トリエチルの使用が好ましい。加えて、前述の金属のアセチルアセトネート類及びアセトアセチルアセトネート類を使用してもよい。このタイプの金属酸エステルの好ましい例は、ジルコニウムアセチルアセトネート、アルミニウムアセチルアセトネート、チタンアセチルアセトネート及びジイソブチルオレイルアセトアセチルアルミネート又はジイソプロピルオレイルアセトアセチルアセトネートならびに金属酸エステルの混合物、たとえば混合アルミニウム／ケイ素金属酸エステルであるDynasil（登録商標）（Huls）である。
【００５６】
高い屈折率を有する金属酸化物としては、二酸化チタンを使用することが好ましい。二酸化チタン層の被着には、ＵＳ−Ｂ−３，５５３，００１に記載されている方法が本発明の実施態様にしたがって使用される。
【００５７】
約５０〜１００℃、特に７０〜８０℃に加熱しておいた、コートされる材料の懸濁液にチタン塩水溶液をゆっくりと加え、同時に塩基、たとえばアンモニア水溶液又はアルカリ金属水酸化物水溶液を計量供給することにより、約０．５〜５、特に約１．２〜２．５の実質的に一定のｐＨ値を維持する。析出したＴｉＯ2の所望の層厚さが達成されるとただちに、チタン塩溶液及び塩基の添加を止める。出発溶液中のＡｌ2Ｏ3又はＭｇＯの前駆体の添加が、ＴｉＯ2層の形態を改善する一つの方法である。
【００５８】
「滴定法」とも呼ばれるこの方法は、過剰なチタン塩を避けられるという事実によって際立つ。これは、水和ＴｉＯ2による均一なコーティングに必要であり、コートされる粒子の利用可能な表面によって単位時間あたりに吸収されることができる量だけを単位時間あたりの加水分解のために供給することによって達成される。原則的に、アナターゼ形ＴｉＯ2が出発顔料の表面に形成する。しかし、少量のＳｎＯ2を加えることにより、ルチル構造を形成させることも可能である。たとえば、ＷＯ９３／０８２３７に記載されているように、二酸化スズを付着させたのち二酸化チタンを析出させ、二酸化チタンでコートされた生成物を８００〜９００℃でか焼することができる。
【００５９】
ＴｉＯ2は、場合によっては、通常の手法：ＵＳ−Ｂ−４，９４８，６３１（ＮＨ3、７５０〜８５０℃）、ＷＯ９３／１９１３１（Ｈ2、＞９００℃）又はＤＥ−Ａ−１９８４３０１４（固形還元剤、たとえばケイ素、＞６００℃）によって還元することができる。
【００６０】
場合によっては、二酸化チタン層の上にＳｉＯ2（保護）層を被着させることができ、そのためには以下の方法を使用することができる。約５０〜１００℃、特に７０〜８０℃に加熱しておいた、コートされる材料の懸濁液にソーダ水ガラス溶液を計量供給する。同時に１０％塩酸を加えることによってｐＨを４〜１０、好ましくは６．５〜８．５に維持する。水ガラス溶液を加えたのち、攪拌を３０分間実施する。
【００６１】
ＴｉＯ2層の上に「低い」屈折率、すなわち約１．６５未満の屈折率の金属酸化物、たとえばＳｉＯ2、Ａｌ2Ｏ3、ＡｌＯＯＨ、Ｂ2Ｏ3又はそれらの混合物、好ましくはＳｉＯ2を被着させ、その層の上にさらなるＦｅ2Ｏ3及び／又はＴｉＯ2層を被着させることにより、より色が濃く、より透明である顔料を得ることが可能である。ガラス基材及び高屈折率の金属酸化物層と低屈折率の金属酸化物層とを交互に含むこのようなマルチコート干渉顔料は、ＷＯ９８／５３０１１及びＷＯ９９／２０６９５に記載されている方法と同様にして調製することができる。
【００６２】
加えて、さらなる層、たとえば有色の金属酸化物もしくはベルリンブルー、遷移金属、たとえばＦｅ、Ｃｕ、Ｎｉ、Ｃｏ、Ｃｒの化合物又は有機化合物、たとえば染料もしくはレーキ顔料を被着させることにより、顔料の粉末色を変えることも可能である。
【００６３】
加えて、本発明の顔料はまた、難溶性で固着性の無機又は有機着色剤でコートすることもできる。好ましいものは、レーキ顔料、特にアルミニウムレーキ顔料の使用である。その目的のためには、水酸化アルミニウム層を析出させ、それを、第二の工程で、レーキ顔料を使用することによって浸染する（ＤＥ−Ａ−２４２９７６２及びＤＥ２９２８２８７）。
【００６４】
さらには、本発明の顔料はまた、錯塩顔料、特にシアノ鉄酸錯体のさらなるコーティングを有することもできる（ＥＰ−Ａ−１４１１７３及びＤＥ−Ａ−２３１３３３２）。
【００６５】
応用分野に依存して、耐候及び耐光安定性を高めるため、多層酸化ケイ素フレークを表面処理に付すことができる。有用な表面処理は、たとえば、ＤＥ−Ａ−２２１５１９１、ＤＥ−Ａ−３１５１３５４、ＤＥ−Ａ−３２３５０１７、ＤＥ−Ａ−３３３４５９８、ＤＥ−Ａ−４０３０７２７、ＥＰ−Ａ−６４９８８６、ＷＯ９７／２９０５９、ＷＯ９９／５７２０４及びＵＳ−Ａ−５，７５９，２５５に記載されている。前記表面処理はまた、顔料の取扱い、特に種々の被着媒体へのその配合を容易にするかもしれない。
【００６６】
ガラスフレークは、たとえば、ＷＯ２００４０５６７１６に記載された方法によって調製される。前記方法により、平均厚さ２５０nm未満で厚さのばらつきが１０％しかないフレークを製造することができる。
【００６７】
屈折率を１．４５〜１．６５の間に調節するために、ガラス組成物の改変が可能である。適当なガラス材料の例は、Ｃガラス［ＳｉＯ2（６５〜７０％）、Ａｌ2Ｏ3（２〜６％）、ＣａＯ（４〜９％）、ＭｇＯ（０〜５％）、Ｂ2Ｏ3（２〜７％）、Ｎａ2Ｏ＆Ｋ2Ｏ（９〜１３％）、ＺｎＯ（１〜６％）］及びＥＣＲガラス［ＳｉＯ2（６３〜７０％）、Ａｌ2Ｏ3（３〜６％）、ＣａＯ（４〜７％）、ＭｇＯ（１〜４％）、Ｂ2Ｏ3（２〜５％）、Ｎａ2Ｏ（９〜１２％）、Ｋ2Ｏ（０〜３％）、ＴｉＯ2（０〜４％）、ＺｎＯ（１〜５％）］である。特に好ましいガラス材料は、ＴｉＯ2＞０．１％、特にＴｉＯ2１％未満を有するＥＣＲガラスである。ＡＳＴＭ  Ｃ−３３８によるＥＣＲガラスの軟化温度は８００℃未満、特に７００℃未満である。ＡＳＴＭ  Ｃ−３３８によると、軟化温度とは、均一なガラス繊維（直径０．６５mm、長さ２３．５cm）の長手の上部１０cm分を特殊な炉の中で毎分５℃の率で加熱した場合、その繊維がそれ自体の重みで毎分１．０mmの速度で延伸する温度である。
【００６８】
このようなＥＣＲガラスフレークは、たとえばGlassFlake社から市販されている。ＧＦ１０は、約２１０nmの平均厚さ及び２．２m2/gのＢＥＴを有する。ＧＦ３５０は、約３９０nmの平均厚さ及び１．２m2/gのＢＥＴを有する。両製品は、ＡＳＴＭ  Ｃ３３８にしたがって約６８８℃の軟化温度を有するＥＣＲガラスに基づく。
【００６９】
ＥＣＲガラスフレークが使用されるならば、ＳｎＯ2が存在する場合、ＴｉＯ2のルチル相がすでに室温で得られる。それでも、ＴｉＯ2層内に捕らえられた水を除去するためにはか焼が必要である。
【００７０】
好ましい実施態様で、本発明は、ガラスのコアを含有し、Ａｌ2Ｏ3／ＴｉＯ2の混合層を含む顔料に関する。混合層は、Ａｌ2Ｏ3を２０モル％まで含有することができる。Ａｌ2Ｏ3／ＴｉＯ2の混合層は、約５０〜１００℃、特に７０〜８０℃に加熱してある、コートされる材料の懸濁液にアルミニウム及びチタン塩の水溶液をゆっくりと加え、同時に塩基、たとえばアンモニア水溶液又はアルカリ金属水酸化物水溶液を計量供給することによって約０．５〜５、特に約１．２〜２．５の実質的に一定のｐＨ値を維持することによって得られる。析出したＡｌ2Ｏ3／ＴｉＯ2の所望の層厚さが達成されると、チタン及びアルミニウム塩溶液の添加をただちに停止する。
【００７１】
Ａｌ2Ｏ3／ＴｉＯ2の混合層の厚さは一般に２０〜２００nm、特に５０〜１５０nmの範囲にある。好ましくは、顔料は、１〜５０nm、特に１０〜２０nmの厚さを有するＡｌ2Ｏ3／ＴｉＯ2の混合層の上にＴｉＯ2層を含む。Ａｌ2Ｏ3／ＴｉＯ2の混合層の厚さを変えることにより、顔料のフロップを望みどおりに高め、制御することができる。
【００７２】
もう一つの好ましい実施態様で、本発明は、ガラスのコアを含有し、ＴｉＯ2／ＳｎＯ2／ＴｉＯ2の後続層からなり、ガラス基材に隣接するＴｉＯ2層が１〜２０nmの厚さを有し、好ましくは、チタンアルコラート類、特にチタン酸テトライソプロピルを使用して調製されたものである顔料に関する。
【００７３】
上述した方法によって作られるガラスフレークのＢＥＴは１〜５０m2/gである。ガラスフレークは、ＷＣＡ（水被覆面積）に対するＢＥＴ（比表面積）の比によって表すことができる優れた平坦さ及び平滑さ（表面微細構造）を示す。値は、材料の最適な適性を示す約３である。
【００７４】
本発明で使用されるフレークは均一な形状ではない。それでも、簡潔に説明するため、フレークは「直径」を有するものとして参照する。ガラスフレークは、高い面平行性及び平均厚さの±１０％、特に±５％の範囲の確定された厚さを有する。ガラスフレークは、＜１μm、特に２０〜４００nm、特に２０〜３００nm、もっとも好ましくは５０〜２２０nmの平均厚さを有する。ここでは、フレークの直径が約１〜６０μmの好ましい範囲、約５〜４０μmのより好ましい範囲にあることが好ましい。したがって、本発明のフレークのアスペクト比は、約５〜３０００の好ましい範囲にある。高屈折率の材料としてＴｉＯ2層が付着されるならば、ＴｉＯ2層は、厚さ２０〜２００nm、特に２０〜１００nm、より具体的には２０〜５０nmである。
【００７５】
本発明のガラス基材が使用されるならば、優れた輝度、明澄かつ強い色、強い色フロップ、改善された色濃度及び／又は色純度を有する干渉顔料を得ることができる。
【００７６】
本発明のもう一つの好ましい実施態様では、ガラスフレークは、２０〜２００nm、特に４０〜１５０nm、もっとも好ましくは６０〜１２０nmの平均厚さを有する。ガラスフレークは、高い面平行性及び平均厚さの±４０％、特に±１０％の範囲の確定された厚さを有する。ここでは、フレークの直径が約１〜６０μmの好ましい範囲、特に約２〜５０μmの範囲、より好ましくは約５〜４０μmの範囲にあることが好ましい。したがって、本発明のフレークのアスペクト比は、約４〜１２５０の好ましい範囲、約４２〜６７０のより好ましい範囲にある。高屈折率の材料としてＴｉＯ2層が付着されるならば、ＴｉＯ2層は、厚さ２０〜２００nm、特に５０〜２００nmである。ＴｉＯ2コートされたガラスフレークの全厚さは特に１５０〜４５０nmである。たとえば厚さ９０nm±３０％のガラスフレークから出発して、ＴｉＯ2層の厚さを選択することにより、赤（約７３nm）、緑（約１５０nm）又は青（約１３０nm）の干渉顔料を得ることが可能である。ガラスフレークの小さな厚さ分布のおかげで、高い色純度を有する効果顔料が得られる。
【００７７】
本発明顔料に好ましい設計は、
自動車用途の場合で直径＞３〜＜４０μm、より好ましくは１０〜３５μm、及び
印刷用途の場合で直径＞３〜＜２０μm、好ましくは５〜２０μm
である。
【００７８】
均質なＴｉＯ2コーティング及び大きな厚さ分布（ガラスフレークの大きなガウス厚さ分布）を有するガラスフレークで、金属様の真珠効果を得ることができる。すなわち、標準偏差１０〜１００nmのガウス分布。標準偏差は、好ましくは２０nmを超え、もっとも好ましくは５０nmを超える。ＴｉＯ2の代わりに、基材よりも高い屈折率を有する他の金属酸化物を使用することができる。例は、上述した高屈折率の金属酸化物、たとえばＴｉＯ2、ＺｒＯ2、Ｆｅ2Ｏ3、Ｆｅ3Ｏ4、Ｃｒ2Ｏ3、ＺｎＯ又はこれらの酸化物の混合物又はチタン酸鉄、酸化鉄水和物、亜酸化チタン又はこれらの化合物の混合物及び／又は混合相である。
【００７９】
すなわち、ガラスフレークの大きなガウス厚さ分布の場合、顔料の色はガラスフレークの平均厚さに依存しない。ＴｉＯ2の付着の後又は前に、たとえばＧＦ１０（平均厚さ＝２１０nm）及びＧＦ３５（平均厚さ＝３５０nm）ガラスフレークを混合することにより、金属的な色合いを得ることができる。それが、約４０nmのＴｉＯ2厚さの典型的な効果である。ＧＦ１０とＧＦ３５との比は好ましくは０．５：０．５である。
【００８０】
金属又は非金属の無機小板形の粒子又は顔料は、効果顔料（特に金属効果顔料又は干渉顔料）、すなわち、被着媒体に色を付与する他に、さらなる性質、たとえば色の角度依存性（フロップ）、つや（表面光沢ではない）又はきめを付与する顔料である。金属効果顔料では、指向性顔料粒子で実質的に指向性の反射が起こる。干渉顔料の場合、色付与効果は、薄い高屈折層における光の干渉現象による。
【００８１】
本発明の（効果）顔料は、すべての通例の目的に、たとえばポリマーの練込み着色、コーティング（自動車分野のためのものをはじめとする特殊効果仕上げ塗装を含む）及び印刷インク（オフセット印刷、凹版印刷、ブロンズ及びフレキソ印刷を含む）ならびに、たとえば、化粧品、インクジェット印刷、織物の浸染、セラミックス及びガラスの釉薬ならびに紙及びプラスチックのレーザマーキングにおける用途で使用することができる。このような用途は、参考文献、たとえば「Industrielle Organische Pigmente」（W. Herbst and K. Hunger, VCH Verlagsgesellschaft mbH, Weinheim/New York、全面改訂第二版１９９５）から公知である。
【００８２】
本発明の顔料が干渉顔料（効果顔料）である場合、本発明の顔料は、ゴニオクロマチック（goniochromatic）であり、鮮やかで高彩度の（光沢のある）色を生じさせる。したがって、これらの顔料は、従来の透明顔料、たとえば有機顔料、たとえばジケトピロロピロール、キナクリドン、ジオキサジン、ペリレン、イソインドリノンなどとの組み合わせに非常に適し、透明顔料が効果顔料と類似した色を有することが可能になる。しかし、たとえばＥＰ−Ａ−３８８９３２又はＥＰ−Ａ−４０２９４３と同様に、透明顔料の色と効果顔料の色とが補色である場合に、特に興味深い組み合わせ効果が得られる。
【００８３】
高分子量有機材料を着色する場合、本発明の顔料を使用して優れた結果を得ることができる。
【００８４】
本発明の顔料又は顔料組成物を使用して着色することができる高分子量有機材料は、天然起源であっても合成起源であってもよい。高分子量有機材料は通常、約１０3〜１０8g/mol又はそれを超える分子量を有する。これらは、たとえば、天然樹脂、乾性油、ゴムもしくはカゼイン又はそれらから誘導される天然物質、たとえば塩素化ゴム、油改質アルキド樹脂、ビスコース、セルロースエーテルもしくはエステル、たとえばエチルセルロース、酢酸セルロース、プロピオン酸セルロース、酢酪酸セルロースもしくはニトロセルロースであることができるが、特に、重合、重縮合又は重付加によって得られるような完全合成有機ポリマー（熱硬化性プラスチック及び熱可塑性樹脂）であってもよい。重合樹脂のクラスのうち、特にポリオレフィン類、たとえばポリエチレン、ポリプロピレン又はポリイソブチレン及び置換ポリオレフィン類、たとえば塩化ビニル、酢酸ビニル、スチレン、アクリロニトリル、アクリル酸エステル、メタクリル酸エステル又はブタジエンの重合物ならびに前記モノマーの共重合物、たとえば特にＡＢＳ又はＥＶＡを挙げることができる。
【００８５】
重付加樹脂及び重縮合樹脂の系のうち、たとえば、ホルムアルデヒドとフェノール類との縮合物、いわゆるフェノプラスト及びホルムアルデヒドと尿素、チオ尿素又はメラミンとの縮合物、いわゆるアミノプラスト及び表面コーティング樹脂として使用されるポリエステル、飽和樹脂、たとえばアルキド樹脂又は不飽和樹脂、たとえばマレイン酸樹脂ならびに直鎖状ポリエステル及びポリアミド類、ポリウレタン類又はシリコーン類を挙げることができる。
【００８６】
前記高分子量化合物は、単独で存在してもよいし、混合物としてプラスチック素材又は溶融体の形態で存在してもよい。これらはまた、それらのモノマーの形態で存在してもよいし、重合状態で、コーティング又は印刷インクのための膜形成剤又はバインダ、たとえば煮アマニ油、ニトロセルロース、アルキド樹脂、メラミン樹脂及び尿素−ホルムアルデヒド樹脂又はアクリル樹脂として溶解形態で存在してもよい。
【００８７】
所期の目的に依存して、本発明の効果顔料又は効果顔料組成物をトナーとして又は調製物の形態で使用することが有利であることが判明した。コンディショニング法又は所期の用途に依存して、高分子量有機材料、特にポリエチレンを着色するための効果顔料の使用に悪影響を及ぼさないという条件で、コンディショニング工程の前又は後で特定量のきめ改善剤を効果顔料に加えることが有利であるかもしれない。適当な薬剤は、特に、炭素原子少なくとも１８個を含有する脂肪酸、たとえばステアリン酸もしくはベヘン酸又はそれらのアミドもしくは金属塩、特にマグネシウム塩及び可塑剤、ロウ、樹脂酸、たとえばアビエチン酸、ロジン石鹸、アルキルフェノール類又は脂肪族アルコール、たとえばステアリルアルコール又は炭素原子８〜２２個を含有する脂肪族１，２−ジヒドロキシ化合物、たとえば１，２−ドデカンジオールならびに変性松やにマレイン酸樹脂又はフマル酸松やに樹脂である。きめ改善剤は、最終生成物に基づいて好ましくは０．１〜３０重量％、特に２〜１５重量％の量で加えられる。
【００８８】
本発明の（効果）顔料は、着色される高分子量有機材料に着色有効量で加えることができる。高分子量有機材料と、高分子量有機材料に基づいて０．０１〜８０重量％、好ましくは０．１〜３０重量％の本発明の顔料とを含む着色された組成物が有利である。多くの場合、１〜２０重量％、特に約１０重量％の濃度を実際に使用することができる。
【００８９】
高い濃度、たとえば３０重量％を超える濃度は普通、比較的低い顔料含量を有する有色材料を製造するための着色剤として使用することができる濃縮物（「マスタバッチ」）の形態にあるが、本発明の顔料は、通例の配合物中で異常に低い粘度を有するため、それでも十分に加工することができる。
【００９０】
有機材料を着色するためには、本発明の効果顔料を単独で使用してもよい。しかし、異なる色相又は色効果を達成するために、本発明の効果顔料に加えて、所望の量の他の色付与成分、たとえば白、有色、黒又は効果顔料を高分子量有機物質に加えることも可能である。有色顔料が本発明の効果顔料と混合して使用される場合、合計量は、高分子量有機材料に基づいて好ましくは０．１〜１０重量％である。本発明の効果顔料と、別の色、特に補色の有色顔料との好ましい組み合わせによって特に高い角度依存呈色性が得られ、効果顔料を使用して得られる着色と、有色顔料を使用して得られる着色とは、１０°の計測角で２０〜３４０、特に１５０〜２１０の色相差（△Ｈ*）を示す。
【００９１】
好ましくは、本発明の効果顔料は透明な有色顔料と組み合わされ、このとき、透明な有色顔料は、本発明の効果顔料と同じ媒体中に存在することもできるし、隣接媒体中に存在することもできる。効果顔料と有色顔料とが有利にも隣接媒体中に存在する構造の一例は多層効果コーティングである。
【００９２】
本発明の顔料による高分子量有機物質の着色は、たとえば、ロールミル又は混合もしくは粉砕装置を使用して、場合によってはマスタバッチの形態にある当該顔料を基材と混合することによって実施される。そして、着色された材料を、それ自体は公知の方法、たとえば圧延、圧縮成形、押出し、コーティング、注型又は射出成形によって所望の最終形態にする。顔料の配合の前又は後で、プラスチック工業で通例の添加物、たとえば可塑剤、充填剤又は安定剤を通例の量でポリマーに加えることができる。特に、非剛性の成形物を製造する、又はそれらの脆性を下げるためには、成形の前に可塑剤、たとえばリン酸、フタル酸又はセバシン酸のエステルを高分子量化合物に加えることが望ましい。
【００９３】
コーティング及び印刷インクを着色する場合、高分子量有機材料及び本発明の効果顔料を、場合によっては通例の添加物、たとえば充填剤、他の顔料、乾燥剤又は可塑剤とともに、同じ有機溶媒又は溶媒混合物中に微分散又は溶解させる。このとき、個々の成分を別々に溶解又は分散させることも可能であるし、いくつかの成分をいっしょに溶解又は分散させ、その後ではじめてすべての成分を合わせることも可能である。
【００９４】
着色される高分子量有機材料への本発明の効果顔料の分散及び本発明の顔料組成物の加工は、好ましくは、効果顔料がより小さな部分に砕散しないように比較的弱い剪断力しか発生させない条件で実施される。
【００９５】
本発明の顔料を０．１〜５０重量％、特に０．５〜７重量％の量で含むプラスチック。コーティングの分野では、本発明の顔料は、０．１〜１０重量％の量で使用される。たとえば、塗料及び凹版、オフセット又はスクリーン印刷のための印刷インクのためのバインダ系の着色においては、顔料は、０．１〜５０重量％、好ましくは５〜３０重量％、特に８〜１５重量％の量で印刷インクに配合される。
【００９６】
たとえばプラスチック、コーティング又は印刷インク、特にコーティング又は印刷インク、とりわけコーティングで得られる着色は、優れた性質、特に極めて高い彩度、抜群の堅ろう性、高い色純度及び高い角度依存呈色性によって際立つ。
【００９７】
着色される高分子量材料がコーティングである場合、それは特に特殊コーティング、非常に特に自動車仕上げ塗装である。
【００９８】
本発明の効果顔料はまた、唇又は肌のメイクアップ及び髪又は爪の着色にも適している。
【００９９】
したがって、本発明はまた、そのものの全重量に基づいて、本発明の顔料、特に効果顔料０．０００１〜９０重量％及び化粧品に適したキャリヤ材料１０〜９９．９９９９重量％を含む化粧品調製物又は配合物に関する。
【０１００】
このような化粧品調製物又は配合物は、たとえば、リップスティック、ほお紅、ファンデーション、ネイルワニス及びヘアシャンプーである。
【０１０１】
顔料は、単独で使用してもよいし、混合物の形態で使用してもよい。加えて、本発明の顔料を他の顔料及び／又は着色剤とともに、たとえば本明細書で先に記載したように又は化粧品調製物で公知であるように組み合わせて使用してもよい。
【０１０２】
本発明の化粧品調製物及び配合物は、好ましくは、本発明の顔料を、調製物の全重量に基づいて０．００５〜５０重量％の量で含有する。
【０１０３】
本発明の化粧品調製物及び配合物に適したキャリヤ材料としては、そのような組成物に使用される通例の物質がある。
【０１０４】
本発明の化粧品調製物及び配合物は、たとえばスティック、軟膏、クリーム、エマルション、懸濁液、分散液、粉末又は溶液の形態であってもよい。これらは、たとえば、リップスティック、マスカラ剤、ほお紅、アイシャドー、ファンデーション、アイライナー、パウダー又はネイルワニスである。
【０１０５】
調製物がスティック、たとえばリップスティック、アイシャドー、ほお紅又はファンデーションの形態にあるならば、調製物は、そのかなりの部分が、一つ以上のロウ、たとえばオゾケライト、ラノリン、ラノリンアルコール、水添ラノリン、アセチル化ラノリン、ラノリンロウ、蜜ロウ、カンデリラロウ、微晶質ロウ、カルナバロウ、セチルアルコール、ステアリルアルコール、ココアバター、ラノリン脂肪酸、ペトロラタム、石油ゼリー、２５℃で固体であるモノ−、ジ−もしくはトリ−グリセリド類又はそれらの脂肪エステル、シリコーンロウ、たとえばメチルオクタデカン−オキシポリシロキサン及びポリ（ジメチルシロキシ）ステアロキシシロキサン、ステアリン酸モノエタノールアミン、マツ脂及びその誘導体、たとえばアビエチン酸グリコール及びアビエチン酸グリセロール、２５℃で固体である水添油、糖グリセリドならびにカルシウム、マグネシウム、ジルコニウム及びアルミニウムのオレイン酸塩、ミリスチン酸塩、ラノリン脂肪酸塩、ステアリン酸塩及びジヒドロキシステアリン酸塩からなることができる脂肪成分からなる。
【０１０６】
脂肪成分はまた、少なくとも一つのロウと、少なくとも一つの油との混合物からなることもでき、その場合、たとえば以下の油が適当である。パラフィン油、パーセリン油、ペルヒドロスクアレン、スイートアーモンド油、アボカド油、カロフィラム油、ヒマシ油、ゴマ油、ホホバ油、約３１０〜４１０℃の沸点を有する鉱油、シリコーン油、たとえばジメチルポリシロキサン、リノレイルアルコール、リノレニルアルコール、オレイルアルコール、穀粒油、たとえば小麦胚芽油、イソプロピルラノレート、イソプロピルパルミテート、イソプロピルミリステート、ブチルミリステート、セチルミリステート、ヘキサデシルステアレート、ブチルステアレート、デシルオレエート、アセチルグリセリド、アルコール及びポリアルコール、たとえばグリコール及びグリセロールのオクタノエート及びデカノエート、アルコール及びポリアルコール、たとえばセチルアルコール、イソステアリルアルコール、イソセチルラノレート、イソプロピルアジペート、ヘキシリラウレート及びオクチルドデカノールのリシノレエート。
【０１０７】
スティックの形態のこのような調製物中の脂肪成分は一般に、調製物の全重量の９９．９１重量％までを構成してもよい。
【０１０８】
本発明の化粧品調製物及び配合物は、さらなる成分、たとえばグリコール類、ポリエチレングリコール、ポリプロピレングリコール、モノアルカノールアミド類、無着色ポリマー、無機又は有機充填剤、防腐剤、ＵＶフィルタ又は化粧品で通例である他の補助剤及び添加物、たとえば、天然又は合成もしくは部分的に合成のジ−もしくはトリ−グリセリド、鉱油、シリコーン油、ロウ、脂肪アルコール、Guerbetアルコールもしくはそのエステル、親油性機能的化粧品有効成分、たとえば日焼け止めフィルタ又はそれらの物質の混合物をさらに含んでいてもよい。
【０１０９】
皮膚化粧品に適した親油性機能的化粧品有効成分、有効成分組成物又は有効成分抽出物は、経皮的又は局所的な適用に関して認可されている成分又は成分の混合物である。例として以下を挙げることができる。
【０１１０】
―皮膚表面及び毛髪に対して清浄作用を有する有効成分。これらには、皮膚を清浄するように働くすべての物質、たとえば油、石鹸、合成洗剤及び固形物質がある。
【０１１１】
―脱臭及び制汗作用を有する有効成分。これらには、アルミニウム塩又は亜鉛塩に基づく制汗剤、殺菌性又は静菌性脱臭物質、たとえばトリクロサン、ヘキサクロロフェン、アルコール及びカチオン性物質、たとえば第四級アンモニウム塩を含む脱臭剤ならびに吸臭剤、たとえばGrillocin（登録商標）（リシノール酸亜鉛と種々の添加物との組み合わせ）又はクエン酸トリエチル（場合によっては酸化防止剤、たとえばブチルヒドロキシトルエンと組み合わされている）又はイオン交換樹脂がある。
【０１１２】
―太陽光に対する保護を提供する有効成分（ＵＶフィルタ）。適当な有効成分は、太陽光からのＵＶ線を吸収し、それを熱に転換することができるフィルタ物質（日焼け止め）である。所望の作用に依存して、以下の光保護剤が好ましい。約２８０〜３１５nmの範囲の、日焼けを生じさせる高エネルギーＵＶ線を選択的に吸収し（ＵＶ−Ｂ吸収剤）、より長い、たとえば３１５〜４００nmの波長範囲（ＵＶ−Ａ範囲）を透過させる光保護剤ならびにより長い３１５〜４００nmのＵＶ−Ａ範囲の波長の放射線だけを吸収する光保護剤（ＵＶ−Ａ吸収剤）。適当な光保護剤は、たとえば、ｐ−アミノ安息香酸誘導体、サリチル酸誘導体、ベンゾフェノン誘導体、ジベンゾイルメタン誘導体、ジフェニルアクリレート誘導体、ベンゾフラン誘導体、１個以上の有機ケイ素基を含むポリマーＵＶ吸収剤、ケイ皮酸誘導体、ショウノウ誘導体、トリアニリノ−ｓ−トリアジン誘導体、フェニルベンズイミダゾールスルホン酸及びその塩、メンチルアントラニレート、ベンゾトリアゾール誘導体のクラスからの有機ＵＶ吸収剤及び／又は酸化アルミニウムもしくは二酸化ケイ素でコートされたＴｉＯ2、酸化亜鉛もしくは雲母から選択される無機マイクロ顔料である。
【０１１３】
―昆虫に対する有効成分（駆除剤）は、昆虫が皮膚に触れ、そこで活動することを防ぐための薬剤である。昆虫を駆逐し、ゆっくりと揮発する。もっともよく使用される駆除剤はジエチルトルアミド（ＤＥＥＴ）である。他の一般的な駆除剤は、たとえば、「Pflegekosmetik」（W. Raab and U. Kindl, Gustav-Fischer-Verlag Stuttgart/New York, 1991）の１６１頁に見られる。
【０１１４】
―化学的及び機械的な影響に対する保護のための有効成分。これらには、皮膚と外部の有害物質との間にバリヤを形成するすべての物質、たとえば、水溶液に対する保護のためのパラフィン油、シリコーン油、植物油、ＰＣＬ製品及びラノリン、有機溶媒の影響に対する保護のための膜形成剤、たとえばアルギン酸ナトリウム、アルギン酸トリエタノールアミン、ポリアクリル酸エステル、ポリビニルアルコールもしくはセルロースエーテル又は皮膚に対する激しい機械的応力に対する保護のための「潤滑剤」としての、鉱油、植物油もしくはシリコーン油に基づく物質がある。
【０１１５】
―保湿物質。たとえば以下の物質が水分調整剤（保湿剤）として使用される。乳酸ナトリウム、尿素、アルコール、ソルビトール、グリセロール、プロピレングリコール、コラーゲン、エラスチン及びヒアルロン酸。
【０１１６】
―角質新生効果を有する有効成分：過酸化ベンゾイル、レチノイン酸、コロイド硫黄及びレゾルシノール。
【０１１７】
―抗微生物剤、たとえばトリクロサン又は第四級アンモニウム化合物。
【０１１８】
―経皮的に適用することができる油性又は油溶性ビタミン又はビタミン誘導体、たとえばビタミンＡ（遊離酸の形態のレチノール又はその誘導体）、パンテノール、パントテン酸、葉酸及びそれらの組み合わせ、ビタミンＥ（トコフェロール）、ビタミンＦ、必須脂肪酸又はナイアシンアミド（ニコチン酸アミド）。
【０１１９】
―ビタミンベースの胎盤抽出物、特にビタミンＡ、Ｃ、Ｅ、Ｂ1、Ｂ2、Ｂ6、Ｂ12、葉酸及びビオチンを含む有効成分組成物、アミノ酸及び酵素ならびに微量元素マグネシウム、ケイ素、リン、カルシウム、マンガン、鉄又は銅の化合物。
【０１２０】
―ビフィズス族の細菌の不活性化及び壊変培養物から得られる皮膚修復複合体。
【０１２１】
―植物及び植物抽出物、たとえばアルニカ、アロエ、サルオガセ、ツタ、イラクサ、チョウセンニンジン、ヘナ、カミツレ、マリゴールド、ローズマリー、セージ、トクサ又はタイム。
【０１２２】
―動物抽出物、たとえばロイヤルゼリー、プロポリス、タンパク質又は胸腺抽出物。
【０１２３】
―経皮的に適用することができる化粧油：Miglyol 812タイプのニュートラルオイル、杏仁油、アボカド油、ババス油、綿実油、ルリヂサ油、アザミ油、落花生油、ガンマ−オリザノール、ローズヒップシード油、大麻油、ヘーゼルナッツ油、クロフサスグリ種子油、ホホバ油、サクランボ種子油、サーモン油、アマニ油、コーンシード油、マカダミアナッツ油、アーモンド油、月見草油、ミンク油、オリーブ油、ピーカンナッツ油、桃仁油、ピスタチオナッツ油、菜種油、ライスシード油、ヒマシ油、ベニバナ油、ゴマ油、大豆油、ヒマワリ油、ティーツリー油、グレープシード油又は小麦胚芽油。
【０１２４】
スティック形態の調製物は、好ましくは無水であるが、特定の場合には、一般に化粧品調製物の全重量に基づいて４０重量％を超えない一定量の水を含んでもよい。
【０１２５】
本発明の化粧品調製物及び配合物が半固形製品の形態、すなわち軟膏又はクリームの形態にあるならば、それも同じく無水であっても水性であってもよい。このような調製物及び配合物は、たとえば、マスカラ、アイライナー、ファンデーション、ほお紅、アイシャドー又は目の下のくまを手入れするための組成物である。
【０１２６】
他方、このような軟膏又はクリームが水性であるならば、それは特に、顔料とは別に脂肪相１〜９８．８重量％、水相１〜９８．８重量％及び乳化剤０．２〜３０重量％を含む油中水型又は水中油型のエマルションである。
【０１２７】
このような軟膏及びクリームはまた、さらなる従来の添加物、たとえば香料、酸化防止剤、防腐剤、ゲル形成剤、ＵＶフィルタ、着色剤、顔料、真珠光沢剤、無着色ポリマー及び無機又は有機充填剤を含むことができる。調製物が粉末の形態にあるならば、それは実質的にミネラルもしくは無機又は有機充填剤、たとえば滑石、カオリン、デンプン、ポリエチレン粉末又はポリアミド粉末及び補助剤、たとえばバインダ、着色剤などからなる。
【０１２８】
このような調製物も同じく、化粧品で従来から使用されている種々の補助剤、たとえば香料、酸化防止剤、防腐剤などを含んでいてもよい。
【０１２９】
本発明の化粧品調製物及び配合物がネイルワニスであるならば、それは本質的に、溶媒系の溶液の形態のニトロセルロース及び天然又は合成のポリマーからなり、その溶液が他の補助剤、たとえば真珠光沢剤を含むことが可能である。
【０１３０】
その実施態様では、着色されたポリマーは約０．１〜５重量％の量で存在する。
【０１３１】
本発明の化粧品調製物及び配合物はまた、毛髪を着色するために使用することができ、その場合、化粧品工業で従来から使用されているベース物質及び本発明の顔料で構成されるシャンプー、クリーム又はゲルの形態で使用される。
【０１３２】
本発明の化粧品調製物及び配合物は、従来の方法で、たとえば各成分を、場合によっては混合物が融解するように加熱しながら、いっしょに混合又は攪拌することによって調製される。
【０１３３】
本発明の様々な特徴及び態様を以下の実施例でさらに説明する。これらの実施例は、本発明の範囲内で作業する方法を当業者に示すために提示するものであるが、請求項でのみ定義される本発明の範囲に対する限定として働くものではない。断りない限り、以下の実施例ならびに明細書及び請求の範囲の他の部分において、部及び％は重量基準であり、温度は摂氏度であり、圧力は大気圧又はその付近である。
【０１３４】
実施例
実施例１
粉砕され、ふるい分けして１００ミクロン未満及び２０ミクロン超の粒子を得たガラスフレークＧＦ１０（Glassflake社、ＥＣＲガラス（軟化温度約６８８℃）、平均厚さ約２１０nm、ＢＥＴ２．２m2/g）４．５gを密閉反応器中で蒸留水３００mlと混合し、７５℃で加熱した。ｐＨを１．１５に合わせて、懸濁液を３５０rpmで１５分間攪拌した。次いで、ＨＣｌ（３７％）５g及び蒸留水１００gに溶解したＳｎＣｌ4・５Ｈ2Ｏ９gを含む調製物を、３５０rpmで攪拌しながら１５分かけて加えた（毎分０．８ml）。次いで、さらに１５分間攪拌しながら懸濁液を９０℃で加熱した。
【０１３５】
次いで、ｐＨを１．６に合わせて、ＴｉＯＣｌ2３４g、ＨＣｌ（３７％）３２g及び蒸留水４４５gを含む調製物を６時間かけて毎分０．８mlの速度で加えた。ろ過及び乾燥後に得られた粉末は、視野角が大きくなるにつれ鮮やかな青からマゼンタへの色のシフトを示した。生成物を空気中５００℃で６時間か焼した。Ｘ線回折分光法は、ＴｉＯ2がルチル型で存在することを示し、元素分析は、生成物がＳｎ０．９２重量％及びＴｉ３５．４重量％を含有することを示した。
【０１３６】
実施例２
粉砕され、ふるい分けして１００ミクロン未満及び２０ミクロン超の粒子を得たガラスフレークＧＦ１０（Glassflake社）４．５gを密閉反応器中で蒸留水３００mlと混合し、７５℃で加熱した。ｐＨを１．２に合わせて、懸濁液を３５０rpmで１５分間攪拌した。次いで、ＨＣｌ（３７％）５g及び蒸留水１００gに溶解したＳｎＣｌ4・５Ｈ2Ｏ９gを含む調製物を、３５０rpmで攪拌しながら１５分かけて加えた（毎分０．８ml）。一度調製物の添加が完了すると、懸濁液を１５分間攪拌し、ｐＨを１．８に合わせた。次いで、ＴｉＯＣｌ2３４g、ＨＣｌ（３７％）３２g及び蒸留水４４５gを含む調製物を攪拌しながら１時間かけて毎分０．８mlの速度で加えた。
【０１３７】
１時間後、蒸留水２００に溶解したＡｌＣｌ3・６Ｈ2Ｏ１２gを含む調製物１５％と、ＴｉＯＣｌ2３４g、ＨＣｌ（３７％）３２g及び蒸留水４４５gを含む調製物８５％との混合物を、１．８の一定のｐＨで、４時間かけて毎分０．８mlの速度で加えた。最後に、ＴｉＯＣｌ2３４g、ＨＣｌ（３７％）３２g及び蒸留水４４５gを含む調製物を０．５時間かけて毎分０．８mlの速度で加えた（ｐＨ＝１．８）。ろ過及び乾燥後に得られた粉末は、視野角が大きくなるにつれ鮮やかな黄色からパールグレイへの色のシフトを示した。
【０１３８】
この生成物を空気中５００℃で６時間か焼した。Ｘ線回折分光法は、ＴｉＯ2がルチル型で存在することを示し、元素分析は、生成物がＳｎ１．３７重量％、Ｔｉ１１．６重量％及びＡｌ１．５８重量％を含有することを示した。
【０１３９】
実施例３
粉砕され、ふるい分けして１００ミクロン未満及び２０ミクロン超の粒子を得たガラスフレークＧＦ１０（Glassflake社）５gをイソプロパノール５５g及びテトラエトキシシラン７．５g中に分散し、その分散系を密閉反応器中６０℃で加熱した。次いで、蒸留水６g及びイソプロパノール１６g中ＮＨ3２gを３時間かけて加えた。このようにして、ろ過及び乾燥後に得られたガラスフレークを厚さ約３０nmのＳｉＯ2層でコートした。
【国際調査報告】
2008546880.tif 000003
2008546880.tif 000004
2008546880.tif 000005